(57)【特許請求の範囲】
【請求項１】
平均粒子径５〜１００ｎｍの微粒子酸化チタンまたは微粒子酸化亜鉛を基材とし、該基材の表面に第１の層として、水系で、ケイ酸アルカリ金属塩を用いて、上記基材に対して、ＳｉＯ２換算で０．５〜１０質量％の含水シリカ層を形成した後、乾燥工程を経ずに、第２の層として、低級アルコールと水とが存在する系で、平均重合度が４〜８のテトラメトキシシランのオリゴマーを用いて、上記基材に対して、ＳｉＯ２換算で５〜３９．５質量％の含水シリカ層を形成する工程を経由して、基材の表面を該基材に対して１５〜４０質量％のシリカで被覆することを特徴とするシリカ被覆微粒子酸化チタンまたはシリカ被覆微粒子酸化亜鉛の製造方法。
【発明の詳細な説明】
【技術分野】
【０００１】
本発明は、シリカ被覆微粒子酸化チタンまたはシリカ被覆微粒子酸化亜鉛、その製造方法、その水分散体およびそれらを配合した化粧品に関する。
【背景技術】
【０００２】
最大粒子径が０．１μｍ以下の微粒子酸化チタンは、人体に対する安全性が高く、かつ可視部での透明性が優れ、また、紫外部での遮蔽能を有することから、それらの特性を生かして、日焼け止め化粧品などに配合されているが（特許文献１）、この微粒子酸化チタンを化粧品に配合した場合、その表面活性によって、他の化粧品原料を分解したり、皮脂を分解するため、異臭の発生や変色、粘度の変化などを引き起こし、化粧品の機能を低下させたり、形態を変化させるなどの問題があった。
【０００３】
また、Ｏ／Ｗ形態をとる化粧品の水相の粘度調整剤として、多くの場合、カルボキシビニルポリマーが使用されているが（特許文献２）、このカルボキシビニルポリマーが使用されている系に、微粒子酸化チタンを配合すると、微粒子酸化チタンが分散できない上に、系の粘度を大きく低下させるという問題があった。
【０００４】
これは、微粒子酸化チタンの表面電荷が酸性ないし中性付近の水中でプラス電荷になって、微粒子酸化チタンとカルボキシビニルポリマー中のカルボキシル基とが反応し、カルボキシビニルポリマーが本来有する粘度向上作用（カルボキシビニルポリマー同士が架橋して粘度を向上させる作用）を低下させ、また、カルボキシビニルポリマーが微粒子酸化チタンの分散を妨げるからである。そして、この現象は、微粒子酸化チタンの表面を水酸化アルミニウム、水酸化セリウムなどの金属水酸化物で被覆しても解消することができず（上記水酸化アルミニウムや水酸化セリウムなどがプラス電荷を持つため、前記微粒子酸化チタンの場合と同様にカルボキシビニルポリマーのカルボキシル基と反応する）また、シリカとこれらの水酸化物を組み合わせて被覆してもカルボキシビニルポリマーとの反応による粘度低下などを解消することができなかった。
【０００５】
さらに、紫外線吸収剤としてブチルメトキシジベンゾイルメタンが使用されている場合、従来の微粒子酸化チタンでは、その表面活性により、ブチルメトキシジベンゾイルメタンを酸化して黄色〜赤色に着色させてしまうという問題があった。このブチルメトキシジベンゾイルメタンは、Ａ領域の紫外線を吸収する数少ない紫外線吸収剤であり、微粒子酸化チタンと併用される（特許文献３）ことが多いが、このブチルメトキシジベンゾイルメタンの着色は、化粧品の商品価値を低下させる原因の一つとして早急に解消させることが望まれていた。
【０００６】
また、微粒子酸化チタンを皮膚用化粧品に配合した場合、感触を著しく悪化させ、きしみ、とまり感が顕著になるため、多量に配合することができないという問題もあった。また、微粒子酸化亜鉛も、微粒子酸化チタンと同様に、人体に対する安全性が高く、可視部での透明性が優れ、しかも、紫外線遮蔽能を有することから、日焼け止め化粧品などに配合され（特許文献４）ていて、特に、微粒子酸化亜鉛は、微粒子酸化チタンよりも、屈折率が小さいので、透明性が高く、また、紫外部Ａ領域の紫外線の吸収率が高いことから、最近は高配合される傾向があるが、この微粒子酸化亜鉛も、表面活性を有するため、微粒子酸化チタンと同様の問題を有していた。
【０００７】
【特許文献１】特公平３−３９０１７号公報
【特許文献２】特許第２５５９０５８号公報
【特許文献３】特許第２８３７８２４号公報
【特許文献４】特公平７−２３２９４号公報
【発明の開示】
【発明が解決しようとする課題】
【０００８】
本発明は、上記のような微粒子酸化チタンや微粒子酸化亜鉛に関する問題点を解消し、水分散性が優れ、かつカルボキシビニルポリマーと併用でき、また、ブチルメトキシジベンゾイルメタンを着色させるおそれがなく、しかも、化粧品に配合した場合の感触の悪さを解消できるシリカ被覆微粒子酸化チタンまたはシリカ被覆微粒子酸化亜鉛を提供することを目的とする。
【課題を解決するための手段】
【０００９】
本発明者らは、上記課題を解決するため、鋭意研究を重ねた結果、微粒子酸化チタンまたは微粒子酸化亜鉛の表面に特定の態様でシリカを被覆して、シリカ被覆微粒子酸化チタンまたはシリカ被覆微粒子酸化亜鉛とすることにより、上記課題を解決できることを見出し、それに基づいて、本発明を完成するにいたった。
【００１０】
すなわち、本発明は、平均粒子径５〜１００ｎｍの微粒子酸化チタンまたは微粒子酸化亜鉛を基材とし、該基材に対して１５〜４０質量％のシリカを被覆してなり、その水分散性が、分散剤を用いることなく下記の条件下で調製した水分散液の粘度を下記の条件下で測定したときに、該粘度が２００ｍＰａ・ｓ以下であることを特徴とするシリカ被覆微粒子酸化チタンまたはシリカ被覆微粒子酸化亜鉛を第一の要旨とするものである。
水分散液の調製条件：
上記シリカ被覆微粒子酸化チタンまたはシリカ被覆微粒子酸化亜鉛３５ｇと脱イオン６５ｇの割合で混合し、容器に入れ、高速分散機、例えば、ディスパー〔特殊機化工業社製、Ｔ．Ｋ．ロボミックス、Ｔ．Ｋ．ホモディスパー２．５型〕などの高速分散機を用い、３，０００ｒｐｍで５分間分散してシリカ被覆微粒子酸化チタンまたはシリカ被覆微粒子酸化亜鉛の水分散液を調製する。
粘度の測定条件：
上記シリカ微粒子酸化チタンまたはシリカ被覆微粒子酸化亜鉛の水分散液をＢ型粘度計を用いて回転速度６ｒｐｍ、液温２５℃の条件下で粘度を測定する。
【００１１】
また、本発明は、平均粒子径５〜１００ｎｍの微粒子酸化チタンまたは微粒子酸化亜鉛を基材とし、該基材の表面に第１の層として、水系で、ケイ酸アルカリ金属塩を用いて、上記基材に対して、ＳｉＯ２換算で０．５〜１０質量％の含水シリカ層を形成した後、乾燥工程を経ずに、第２の層として、低級アルコールと水とが存在する系で、平均重合度が４〜８のテトラメトキシシランを用いて、上記基材に対して、ＳｉＯ２換算で５〜３９．５質量％の含水シリカ層を形成する工程を経由して、基材の表面を該基材に対して１５〜４０質量％のシリカで被覆することを特徴とするシリカ被覆微粒子酸化チタンまたはシリカ被覆微粒子酸化亜鉛の製造方法を第二の要旨とするものである。
【００１２】
さらに、本発明は、上記特定のシリカ被覆微粒子酸化チタンまたはシリカ被覆微粒子酸化亜鉛を水に分散してなる水分散体を第三の要旨とするものである。
【００１３】
さらに、本発明は、上記特定のシリカ被覆微粒子酸化チタンまたはシリカ被覆微粒子酸化亜鉛を配合するか、その水分散体を配合してなる化粧品を第四の要旨とするものである。
【発明の効果】
【００１４】
本発明のシリカ被覆微粒子酸化チタンまたはシリカ被覆微粒子酸化亜鉛は、水分散性が優れていて、分散剤を用いることなく、高度に分散した水分散体を調製することができる。
【００１５】
また、本発明のシリカ被覆微粒子酸化チタンまたはシリカ被覆微粒子酸化亜鉛は、カルボキシビニルポリマーとの相性が良く、カルボキシビニルポリマーが使用されている系に配合したときに粘度を低下させることがなく、また、それ自身の分散もカルボキシビニルポリマーによって妨げられることがないので、カルボキシビニルポリマーと併用することができる。さらに、本発明のシリカ被覆微粒子酸化チタンまたはシリカ被覆微粒子酸化亜鉛は、ブチルメトキシジベンゾイルメタンなどのジベンゾイルメタン誘導体との反応性がないので、上記ジベンゾイルメタン誘導体を着色させるおそれがなく、しかも、化粧品に配合したときの感触も良好で、耐光性、耐反応性も優れている。
【００１６】
本発明のシリカ被覆微粒子酸化チタンまたはシリカ被覆微粒子酸化亜鉛が、水分散性などをはじめ種々の特性が優れているのは、微粒子酸化チタンまたは微粒子酸化亜鉛の凝集を避けながら該微粒子酸化チタンまたは微粒子酸化亜鉛の表面をシリカで高被覆量（該微粒子酸化チタンまたは微粒子酸化亜鉛に対してシリカが１５〜４０質量％という高い被覆量）でかつ緻密に被覆していることに基づくものである。
【００１７】
例えば、本発明のシリカ被覆微粒子酸化チタンやシリカ被覆微粒子酸化亜鉛が、水分散性が優れ、かつカルボキシビニルポリマーと併用でき、ブチルメトキシジベンゾイルメタンなどのジベンゾイルメタン誘導体を着色させるおそれがないのは、いずれも、微粒子酸化チタンや微粒子酸化亜鉛の表面を被覆するシリカ層によって、微粒子酸化チタンや微粒子酸化亜鉛の表面活性が抑制されることによるものである。また、本発明のシリカ被覆微粒子酸化チタンやシリカ被覆微粒子酸化亜鉛が、化粧品に配合したときに感触が良く、耐光性、耐反応性が優れているのも、微粒子酸化チタンや微粒子酸化亜鉛の表面を被覆するシリカ層によって、微粒子酸化チタンや微粒子酸化亜鉛の表面活性が抑制されていることによるものである。
【発明を実施するための最良の形態】
【００１８】
本発明のシリカ被覆微粒子酸化チタンまたはシリカ被覆微粒子酸化亜鉛は、前記のように、微粒子酸化チタンまたは微粒子酸化亜鉛からなる基材の表面に、第１の層として、上記基材に対してＳｉＯ２換算で０．５〜１０質量％の含水シリカ層を形成し、乾燥工程を経ずに、第２の層として、上記基材に対してＳｉＯ２換算で５〜３９．５質量％の含水シリカ層を形成する工程を経由して、基材の表面を該基材に対して１５〜４０質量％のシリカで被覆することによって製造されるが、これを詳細に説明すると、以下のステップ１〜ステップ７に示す通りである。なお、上記説明はシリカ被覆微粒子酸化チタンについて行うが、シリカ被覆微粒子酸化亜鉛も一部を除きシリカ被覆微粒子酸化チタンとほぼ同様に製造することができる（その相違点については、シリカ被覆微粒子酸化チタンの製造方法に関する説明の後で説明する）。また、このステップ１〜ステップ７で説明する使用薬剤や製造条件は、一例のみを示すものであり、本発明はそれに限られるものではなく、後記に上位概念で示す薬剤を用い得るし、また、範囲で示す条件を採用し得る。さらに、シリカ被覆微粒子酸化チタンの製造にあたって説明した好ましい条件なども、ほぼ、そのまま、シリカ被覆微粒子酸化亜鉛の製造にあたっての好ましい条件などとして採用することができる。
【００１９】
ステップ１
微粒子酸化チタンの強塩酸系チタニアゾルを準備する。この時の微粒子酸化チタンの濃度は１００ｇ／リットルであり、この強塩酸系チタニアゾル中の微粒子酸化チタンは、すでに１０〜１５ｎｍの平均粒子径を持ち、高度な分散系になっている。なお、本発明において、微粒子酸化チタンや微粒子酸化亜鉛などの平均粒子径は、それら微粒子酸化チタンや微粒子酸化亜鉛を透過型電子顕微鏡で撮影し（撮影個数はそれぞれ１，０００個以上）、撮影された個々の粒子の定方向径（粒子の面積を２分する水平線の長さ）をプロットし、それらを平均することによって求めたものである。
【００２０】
ステップ２
上記ステップ１の微粒子酸化チタンの強酸系チタニアゾルにケイ酸ソーダ水溶液（ＳｉＯ２として２００ｇ／リットル）を添加（この際、添加時間は特に限定されず、早くても遅くてもよい）して、微粒子酸化チタンの表面に含水シリカ層を形成する。この際、温度やｐＨのコントロールは特に必要とせず、自然にまかせた温度、ｐＨで実施できる。この含水シリカ層の量は基材（コア）の微粒子酸化チタンに対してＳｉＯ２換算で３質量％である（すなわち、微粒子酸化チタン１００質量部に対してＳｉＯ２換算で３質量％である）。この際、形成される含水シリカ層の量が基材の微粒子酸化チタンに対して１０質量％を超えると、後の工程での濾過時に濾過漏れ、あるいは濾過速度の低下といったトラブルを引き起こす。このステップ２での含水シリカ層形成の目的は、次のテトラメトキシシランのオリゴマーによる微粒子酸化チタンの粒子表面への含水シリカ層の形成を効率よく行わせるための、いわば「よび水」の役割を果たすものである。また、ｐＨをアルカリ側にしてしまうと、粒子表面が強くマイナスに帯電して、非常に強い分散系になってしまって、上記と同様に、後の工程での濾過時に濾過漏れ、あるいは濾過速度の低下が生じる。
【００２１】
ステップ３
上記ステップ２での含水シリカ層の形成後、濾過、水洗する。この濾過によって得られた含水シリカ被覆微粒子酸化チタンのケーキは約４０〜６０％の固形分となっている。このケーキは乾燥せず、そのまま次の行程に回す。このように乾燥を行わないのは、乾燥すると、粒子の凝集が進むからである。本発明においては、この工程に限らず、終始、微粒子酸化チタンの凝集体の生成をできるかぎり避けつつ、シリカによる被覆を行うことを基本理念としている。
【００２２】
ステップ４
上記ケーキとＩＰＡ（イソプロパノール：イソプロピルアルコール）とを高速分散機（ディスパー）にて攪拌して混合する。さらに水とアンモニア水（濃度２５質量％）を添加し、さらに攪拌する。この混合スラリーをダイノーミルにて強分散する。
【００２３】
ステップ５
上記スラリーをディスパーで攪拌しながら、これに平均重合度が４〜８のテトラメトキシシランのオリゴマーとＩＰＡとの混合液を、徐々に添加する。添加時間は６時間以上に設定する。
【００２４】
ステップ６
添加終了後、スラリーをニーダータンクに移し、加熱、減圧により水とＩＰＡを留去する。さらに、１５０℃まで温度を上げてキュアリング（熟成）を行う。これらの操作を経ることにより、微粒子酸化チタンの表面に形成されていた含水シリカ層はシリカ層に変わる。
【００２５】
ステップ７
上記キュアリングを経て得られた粉体をジェットオーマイザーにより粉砕して、シリカ被覆微粒子酸化チタンを粉末状で得る。
【００２６】
本発明のシリカ被覆微粒子酸化チタンは、上記ステップ１〜ステップ７で例示した工程を経由して製造され、その水分散性を示す粘度が２００ｍＰａ・ｓ以下という特性を有するようになるが、そのシリカ被覆微粒子酸化チタンにおいて、その基材となる微粒子酸化チタンとしては、平均粒子径が５〜１００ｎｍのものが用いられる。これは、基材となる微粒子酸化チタンの平均粒子径が５ｎｍより小さい場合は、粒子同士の凝集力が非常に強くなって、それぞれの粒子に均一な表面処理をすることが難しくなり、また、基材となる微粒子酸化チタンの平均粒子径が１００ｎｍより大きい場合は、可視光域の光の散乱力が無視できなくなり、すなわち、透明性が損なわれてしまい、例えば、日焼け止め化粧品などに配合した場合、その商品価値を低下させてしまうからである。そして、この微粒子酸化チタンとしては、特に平均粒子径が１０〜５０ｎｍのものが好ましい。
【００２７】
また、上記微粒子酸化チタンは、強塩酸系チタニアゾルとして反応に供するが、これは、強塩酸系チタニアゾル中では微粒子酸化チタンの個々の粒子が高度に分散されていて、表面処理するのに適しているからであり、また、その強塩酸系チタニアゾル中における微粒子酸化チタンの濃度としては、前記ステップ１では１００ｇ／リットルを例示したが、本発明においては、それに限定されることなく、５０ｇ／リットル〜３００ｇ／リットルの範囲で好適に実施できる。
【００２８】
また、基材となる微粒子酸化チタンの表面に第１の層として形成する含水シリカ層は、ＳｉＯ２換算で微粒子酸化チタンに対して０．５〜１０質量％にすることが必要であり、３〜７質量％が好ましい。これは、含水シリカ層の量が基材の微粒子酸化チタンに対して０．５質量％より少ない場合は、次のテトラメトキシシランのオリゴマーによる粒子表面への含水シリカ層の形成を効率よく行わせるための「よび水」としての効果が小さいからであり、また、１０質量％より多い場合は、前記のように、後の工程での濾過時に濾過漏れや濾過速度の低下が生じるからである。
【００２９】
上記ケイ酸層の形成にあたっては、水系で行い、ケイ酸アルカリ金属塩を用いるが、これは、強塩酸系チタニアゾルが水系であることと、ケイ酸アルカリ金属塩の水溶液が入手しやすいという理由によるものであって、このケイ酸アルカリ金属塩としては、例えば、ケイ酸ソーダ（ケイ酸ナトリウム）、ケイ酸カリウムなどが好適に用いられる。
【００３０】
上記ケイ酸アルカリ金属塩は、微粒子酸化チタンの強塩酸系チタニアゾルの添加にあたって、水溶液にして用いられるが、その際の濃度としては、ＳｉＯ２換算で１００ｇ／Ｌ〜３００ｇ／Ｌが好ましい。なお、上記「Ｌ」は「リットル」を示し、以下においても、「リットル」を「Ｌ」で表す。
【００３１】
このケイ酸アルカリ金属塩水溶液の微粒子酸化チタンの強塩酸系チタニアゾルへの添加にあたって、その添加時間、添加時の微粒子酸化チタンのゾルの温度、ｐＨなどは、特に限定されるものではないが、通常、添加時間は５分〜１０分が好ましく、温度は３０℃〜６０℃が好ましく、ｐＨは０．５〜４が好ましい。
【００３２】
次に微粒子酸化チタンの表面に、第２の層として、含水シリカ層を形成するが、この第２の層の形成にあたっては、上記ステップ４に例示するように、ステップ３で得られたケーキにＩＰＡなどの低級アルコールと水を加える。このように第２の層の形成を低級アルコールと水が存在する系で行うのは、次のステップ５で投入されるテトラアルコキシシランのオリゴマーが充分に混合されるためには親和性の高いＩＰＡなどの低級アルコールが必要であり、また、水はテトラアルコキシシランの加水分解を効率的に行うのに必要であるという理由によるものである。上記低級アルコールとしては、ステップ４で例示したＩＰＡ以外にも、エタノール（エチルアルコール）、ブタノール（ブチルアルコール）、ベンジルアルコールなどが好適に用いられ、この低級アルコールと水（ただし、微粒子酸化チタンのケーキに含まれている水も含む）との割合としては、３：２〜７：２（質量比）が好ましい。そして、ステップ３で添加したアンモニア水は、テトラアルコキシシランの加水分解を促進するためのものであるが、これは必ずしも必要としない。
【００３３】
この第２の層の形成にあたっては、ステップ５で示した平均重合度４〜８のテトラメトキシシランのオリゴマーが用いられるが、これは、水分散性の優れたシリカ被覆微粒子酸化チタンを得るために上記テトラメトキシシランのオリゴマーが必要であるという理由によるものであり、上記テトラメトキシシランのオリゴマーの平均重合度が４より小さい場合も、また、平均重合度が８より大きい場合も、いずれも水分散性の優れたシリカ被覆微粒子酸化チタンが得られない。そして、このテトラメトキシシランのオリゴマーの平均重合度は、ゲル浸透クロマトグラフィ（ＧＰＣ）測定により得られた重量平均子量を基に、単量体（本件の場合はテトラメトキシシラン）の分子量の何倍となっているかを、オリゴマーが直鎖体であると仮定して求めた計算値によるものである。
【００３４】
上記テトラメトキシシランのオリゴマーは、反応系への添加にあたって、ステップ５で例示したように、ＩＰＡなどの低級アルコールとの混合液にされるが、この低級アルコールとしては、例示したＩＰＡ以外にも、エタノール、ブタノール、ベンジルアルコールなどが好適に用いられ、この低級アルコールとの混合液中において、上記テトラメトキシシランのオリゴマーは、３００ｇ／Ｌ〜７００ｇ／Ｌ程度の濃度にしておくことが好ましい。
【００３５】
このテトラメトキシシランのオリゴマーによる含水シリカ層の形成は、テトラメトキシシランのオリゴマーを緩やかな条件下で反応させることによって行うことが好ましく、具体的には、テトラメトキシシランのオリゴマーと低級アルコールとの混合液を反応系に添加しつつ反応させていくことが好ましく、そのような観点から、テトラメトキシシランのオリゴマーと低級アルコールとの混合液の反応系への添加時間は、特に限定されるものではないものの、通常、４時間〜８時間程度が好ましい。
【００３６】
このテトラメトキシシランのオリゴマーと低級アルコールとの混合液の添加に基づき第２の層としての含水シリカ層が形成され、その後の加熱、減圧、キュアリングにより、第２の層としての含水シリカ層や第１の層として形成されていた含水シリカ層がシリカ層に変化する。この第２の層として形成される含水シリカ層は、ＳｉＯ２換算で基材の微粒子酸化チタンに対して５〜３９．５質量％（すなわち、微粒子酸化チタン１００質量部に対してＳｉＯ２換算で５〜３９．５質量部）であることが必要であり、これは、この第２の含水シリカ層が基材の微粒子酸化チタンに対して５質量％より少ない場合は、微粒子酸化チタンの表面を被覆するシリカ量が少なくなって、水分散性をはじめとする諸特性が悪くなり、３９．５質量％より多い場合は、そのような含水シリカ量の増加に伴う効果の増加が見られず、不経済である上に、濾過性を低下させるという理由によるものである。
【００３７】
ステップ６で示すようなキュアリングは、減圧、加熱のみでは留去しきれなかった水やＩＰＡなどの低級アルコールを完全に取り除くために行うものである。この際の温度は、例示した１５０℃に限定されることはない。また、得られた粉体は、通常、粉砕して、シリカ被覆微粒子酸化チタンを粉末状にされる。その際の粒度は、凝集体粒子径として求められるものであるが、できるかぎり小さい方が好ましく、通常、レーザー回折・散乱式の粒度分布測定装置〔マイクロトラック粒子径分布測定装置９３２０ＨＲＡ（ｘ−１００）〕で測定して求めた平均粒子径で０．６μｍ以下が好ましく、特に０．５μｍ以下が好ましく、小さくすることができれば小さくするほど好ましく、０．２μｍ程度まで容易に小さくすることができる。
【００３８】
なお、従来からも、酸化チタンの耐光性を向上させるなどの目的で、米国特許第２８８５３６６号明細書に記載のように、顔料級酸化チタンを分散した水スラリーのｐＨを一定に保ちながらケイ酸ソーダなどのシリカ源を徐々に添加することによって、その表面に高密度シリカ層を形成することが行われている。また、ＷＯ９８／０４７４７６号公報に記載のように、一定比率の水、アルカリ、エタノール中に酸化チタンなどの金属酸化物を分散させ、シリカ源としてテトラアルコキシシランなどのアルコキシシランを用いて、金属酸化物の表面にシリカ層を形成することが行われている。
【００３９】
しかしながら、上記の方法では、いずれも、一次粒子径が０．１μｍを超える顔料級酸化チタンの表面処理方法としては問題はないが、一次粒子径が０．１μｍ（１００ｎｍ）以下の、いわゆる微粒子酸化チタンの粒子の一個一個に、充分な量のシリカ層を形成することは非常に難しい。その理由については以下に説明する。
【００４０】
すなわち、一次粒子径が１００ｎｍ（０．１μｍ）以下の微粒子酸化チタンの水懸濁液としては、硫酸チタニル溶液や四塩化チタン溶液などの加水分解によって得られた含水酸化チタンを苛性アルカリで処理し、塩酸中で加熱熟成することによって得られるルチル形の結晶構造をもったチタニアゾルが好ましい。これは、該強塩酸系チタニアゾル中の酸化チタン粒子はほぼ完全に一次粒子で分散していて、表面処理を行う場合、その粒子一個一個に均一に表面処理を行うことができるからである。従って、強塩酸系チタニアゾルを出発原料とすることは、均一な表面処理を行う際の必要条件と言える。
【００４１】
このような水系かつ強塩酸系チタニアゾルに対しては、前者の方法、すなわち、ｐＨを一定に保ちながら、ケイ酸ソーダなどのシリカ源を徐々に添加することによって、微粒子酸化チタンの表面にシリカ層を形成することは可能であるが、大量、例えば、ＳｉＯ２換算で１０質量％以上のシリカ被覆を行う場合、微粒子酸化チタンの表面に存在できないシリカ、いわゆる別沈殿物のシリカの割合が多くなり、その結果として、計算上の被覆量と実際の被覆量とがパラレルにならない。また、多量の別沈殿物のシリカのため、非常に強い分散系となって分離が困難なため、分散液から固形分を取り出すための濾過作業が非常に困難になる。
【００４２】
また、後者の方法、すなわち、シリカ源としてテトラアルコキシシランなどのアルコキシシランを添加して微粒子酸化チタンの表面にシリカ層を形成する方法では、テトラアルコキシシランなどのアルコキシシランが添加されるチタニアゾルが強酸性であるため、その中にテトラアルコキシシランなどのアルコキシシランを添加した場合、そのテトラアルコキシシランなどのアルコキシシランの加水分解速度を制御することが難しく、微粒子酸化チタンの粒子の一個一個への均一な表面被覆が難しい。さらに、テトラアルコキシシランなどのアルコキシシランの加水分解速度を制御するため、水酸化ナトリウムやアンモニア水を用い、ｐＨを中性〜アルカリ側に調整した場合、チタニアゾル自体の分散系が壊れ、凝集系に移行するため、微粒子酸化チタンへの均一な表面被覆は難しくなる。
【００４３】
前記のようにして得られた本発明のシリカ被覆微粒子酸化チタンは、化粧品の調製にあたり、粉末状のまま配合してもよいし、また、その水分散体を調製し、その水分散体の状態で配合してもよい。
【００４４】
この水分散体の調製にあたり、その一例を示すと、本発明のシリカ被覆微粒子酸化チタン１０００ｇに脱イオン水１３６９ｍＬと１，３−ブチレングリコール２６３ｇとパラオキシ安息香酸メチル２ｇとを加え、プロペラミキサーで５分間攪拌後、スーパーアペックスミルに流速２００ｍＬ／分で６回通すことによって、濃度が約３８質量％の水分散体を得ることができる。つまり、本発明のシリカ被覆微粒子酸化チタンによれば、分散剤を用いることなく、濃度が約３８質量％という高濃度の水分散体を容易に得ることができる。
【００４５】
従来の微粒子酸化チタンや従来のシリカ被覆微粒子酸化チタンでは、化粧品に配合しやすいように、水分散体にすると、濃度がせいぜい１０質量％程度の水分散体しか得られず、そのため、配合し得る化粧品が限られるので、高濃度の水分散体を得る場合には、ポリアクリル酸、置換アクリル酸共重合体、アクリル酸共重合体、ポリアクリル酸のナトリウム塩などのポリカルボン酸またはその塩などを分散剤として添加していたが、化粧品に配合した場合、その分散剤のために、化粧品がべたつくなどの化粧品の感触低下や、他の原料への吸着による乳化不良、熱による部分的な分解による異臭発生などのトラブルを生じていた。これに対して、本発明のシリカ被覆微粒子酸化チタンでは、上記のように、水分散体の調製にあたり、そのような分散剤を必要とせず、しかも、約３８質量％にも達する高濃度の水分散体を調製することができ、また、その透明性も優れている。なお、上記水分散体の調製にあたって用いた１，３−ブチレングリコールは保湿成分であり、また、パラオキシ安息香酸メチルは防カビ剤であって、これらは分散剤ではない。
【００４６】
ここで、シリカ被覆微粒子酸化亜鉛の製造方法について説明する。ただし、前記シリカ被覆微粒子酸化チタンと異なるところのみを説明する。まず、前記シリカ被覆微粒子酸化チタンでは、出発物質として強塩酸系チタニアゾルを用いたが、シリカ被覆微粒子酸化亜鉛の場合は、出発物質として微粒子酸化亜鉛粉末を用いる。従って、シリカ被覆微粒子酸化チタンの製造にあたって述べたようなステップ１は経由することがなく、微粒子酸化亜鉛粉末を水に分散させ、スラリーにし、これにケイ酸ソーダ水溶液を添加する。その際、温度、添加速度は自然にまかせる形でよいが、ｐＨは中性領域（ｐＨ７〜８）に保ち、酸化亜鉛自体が溶解するのを防ぐ必要がある。
【００４７】
その後は、前記シリカ被覆微粒子酸化チタンの製造にあたって説明したステップ３以後と同様の工程を経由することにより、シリカ被覆微粒子酸化亜鉛を得ることができる。
【００４８】
このように、シリカ被覆微粒子酸化亜鉛は、その出発物質として微粒子酸化亜鉛粉末を用いることや、ケイ酸アルカリ塩水溶液添加時の系のｐＨを中性領域に保つ必要があることなどにおいて、シリカ被覆微粒子酸化チタンの製造時とは異なる条件を採用するが、それ以外は、シリカ被覆微粒子酸化チタンの製造にあたって説明した条件をほぼ採用することができ、得られたシリカ被覆微粒子酸化亜鉛も、シリカ被覆微粒子酸化チタンの場合と同様に、前記特定の粘度表示で２００ｍＰａ・ｓ以下の水分散性を有している。
【００４９】
本発明のシリカ被覆微粒子酸化チタンやシリカ被覆微粒子酸化亜鉛は、その水分散性に関して前記特定の条件下で測定した粘度が２００ｍＰａ・ｓ以下であることを要するが、これは、上記粘度が２００ｍＰａ・ｓより高くなると、上記シリカ被覆微粒子酸化チタンやシリカ被覆微粒子酸化亜鉛を日焼け止め乳液などの化粧品に配合したときに、化粧品の粘度を大きく変え（高くし）、そのため、化粧品の調製が困難になったり、化粧品の商品価値を低下させるからである。この粘度値が小さければ小さいほど、水分散性が優れたものになり、この水分散性を示す粘度としては、１００ｍＰａ・ｓ以下であることが好ましく、５０ｍＰａ・ｓ以下であることがより好ましい。そして、本発明の製造方法によれば、上記水分散性に関して、粘度が１０ｍＰａ・ｓ程度のものも容易に製造することができる。
【実施例】
【００５０】
つぎに、実施例を挙げて本発明をより具体的に説明する。ただし、本発明はそれらの実施例のみに限定されるものではない。
【００５１】
実施例１
平均粒子径１５ｎｍのルチル形微粒子酸化チタンを基材とし、以下に示すステップ１〜ステップ７の工程を経て、シリカの被覆量が基材の微粒子酸化チタンに対して２５質量％で、水分散性を示す粘度が１０ｍＰａ・ｓであるシリカ被覆微粒子酸化チタンを製造した。
【００５２】
ステップ１
公知の方法、すなわち、硫酸チタニアの加水分解によって得られた含水酸化チタンを苛性アルカリで処理し、塩酸中で加熱熟成することによって得られた、平均粒子径１５ｎｍのルチル形の結晶構造を有する微粒子酸化チタンを含む強塩酸系チタニアゾル（ＴｉＯ２濃度１４０ｇ／Ｌ）を１００ｇ／Ｌに濃度調整し、この強塩酸系チタニアゾルを１０Ｌ（ＴｉＯ２換算で１，０００ｇ）測り取った。
【００５３】
ステップ２
上記強塩酸系チタニアゾルを室温下で攪拌しながら、これにケイ酸ソーダ水溶液（ＳｉＯ２として２００ｇ／Ｌの濃度に調整済み）を１５０ｍＬ（基材の微粒子酸化チタンに対してＳｉＯ２換算で３質量％）添加し、１５分間熟成した。
【００５４】
ステップ３
上記熟成後のスラリーを濾過、水洗し、基材の微粒子酸化チタンの表面に、第１の層として、該基材に対してＳｉＯ２換算で３質量％の含水シリカ層が形成された微粒子酸化チタンを５０質量％含有する濾過ケーキを得、これを乾燥することなく、次のステップ４へ供した。
【００５５】
ステップ４
ステップ３で得られたケーキ２，０６０ｇにＩＰＡを５，０００ｇ加えたのち、高速分散機（ディスパー）で攪拌、混合し、スラリー化した。さらに、このスラリーに脱イオン水１０００ｇとアンモニア水５０ｇを加え、さらに攪拌、混合した（このとき混合液のｐＨは１０〜１１となる。アンモニアの量はｐＨを調整するために加減した）。
【００５６】
ステップ５
上記ステップ４で得られたスラリーを、横型ビーズミル（ＤＹＮＯ−ＭＩＬＬ  ＥＣＯ−５、ウィリー・エ・バッコーフェン社製）に１５０ｍＬ／分で送液し、このスラリーを横型ビーズミル内で攪拌しながら、これに平均重合度が約５のテトラメトキシシランのオリゴマー〔ＭＫＣシリケートＭＳ５１（商品名）、三菱化学社製、分子量５００〜７００、ＳｉＯ２含有量５２質量％〕４２３ｇとＩＰＡ２１２ｇとを混合した液（この混合液中のテトラメトキシシランのオリゴマーの濃度は３４６ｇ／Lである）を、６時間かけて徐々に添加して、前記第１の層としての含水シリカ層上に、第２の層として、基材の微粒子酸化チタンに対してＳｉＯ２換算で２２質量％の含水シリカ層を形成した。このときの添加速度は１．７６ｇ／分であった。このようなテトラメトキシシランのオリゴマーの添加を行った後のスラリーは、著しい増粘や白濁化が認められなかった。
【００５７】
ステップ６
上記ステップ５で得られたスラリーを真空加熱式ニーダーに移し、加熱、減圧して、水とＩＰＡを留去した。その後、さらに１５０℃まで加熱し２時間その温度を保持してキュアリングを行った。
【００５８】
ステップ７
上記ステップ６でのキュアリングを経て得られた粉体をＪＯミル（ＳＫジェット・オー・ミル、セイシン企業社製）で粉砕して平均粒子径０．４μｍのシリカ被覆微粒子酸化チタンを得た。このシリカ被覆微粒子酸化チタンのシリカ被覆量は基材の微粒子酸化チタンに対してＳｉＯ２換算で２５質量％であった。また、この実施例１のシリカ被覆微粒子酸化チタンの水分散性は、後記の表１に示す粘度で、１０ｍＰａ・ｓであった。
【００５９】
また、上記実施例１で得たシリカ被覆微粒子酸化チタン１，０００ｇに脱イオン水１，３６９ｍＬと１，３−ブチレングリコール２６３ｇとパラオキシ安息香酸メチル２ｇを加え、プロペラミキサーで５分間攪拌後、スーパーアペックスミルに流速２００ｍＬ／分で６回通し、水分散体を調製した。この水分散体のシリカ被覆微粒子酸化チタンの濃度は、約３８質量％と高濃度であったが、シリカ被覆微粒子酸化チタンの水分散性が優れているため、水分散体の調製は容易であり、また、粘度の上昇や凝集物の沈降も認められなかった。
【００６０】
実施例２
上記実施例１のステップ２でのケイ酸ソーダ水溶液の添加量を３００ｍＬ（微粒子酸化チタンに対しＳｉＯ２として６質量％）に変え、ステップ５でのテトラメトキシシランのオリゴマー〔ＭＫＣシリケートＭＳ５１（商品名）、三菱化学社製、分子量５００〜７００、平均重合度約５、ＳｉＯ２含有量５２質量％〕の添加量を３６５．４ｇに変え、ＩＰＡ量を１８０ｇに変えた以外は、実施例１と同様に微粒子酸化チタンに対してシリカ被覆処理を行った。
【００６１】
この実施例２で得られたシリカ被覆微粒子酸化チタンの平均粒子径は０．４μｍであり、また、シリカ被覆量は基材の微粒子酸化チタンに対して２５質量％であった。
【００６２】
比較例１
実施例１のステップ２でケイ酸ソーダ水溶液を添加せず、そのぶん、ステップ５でのテトラメトキシシランのオリゴマーの添加量を増量した以外は、実施例１と同様の処理を行った。この比較例１で得られたシリカ被覆微粒子酸化チタンの平均粒子径は０．４μｍであり、また、シリカ被覆量は基材の微粒子酸化チタンに対して理論上はＳｉＯ２換算で２５質量％であったが、現実の被覆量は２０質量％にすぎなかった。
【００６３】
比較例２
実施例１のステップ５で添加するテトラメトキシシランのオリゴマーを平均重合度が約３のもの〔ＭＫＣシリケートＭＳ４９（商品名）、三菱化学社製、分子量３５０〜４５０、ＳｉＯ２含有量５２質量％〕に変えた以外は、実施例１と同様の処理を行った。
【００６４】
比較例３
実施例１のステップ５で添加するテトラメトキシシランのオリゴマーを平均重合度が約１０のもの〔ＭＫＣシリケートＭＳ５６（商品名）、三菱化学社製、分子量１，０５０〜１，２５０、ＳｉＯ２含有量５２質量％〕に変えた以外は、実施例１と同様の処理を行った。
【００６５】
比較例４
実施例１のステップ５で平均重合度が約５のテトラメトキシシランのオリゴマーに代えてテトラエトキシシラン〔ＫＢＥ０４（商品名）、信越化学工業社製、分子量２０８．３〕を添加した以外は、実施例１と同様の処理を行った。
【００６６】
試験例：
紫外線遮蔽能と透明性：
各実施例および比較例で得たシリカ被覆微粒子酸化チタン７ｇと１，３−ブチレングリコール９３ｇの割合で混合し、２００ｍＬビーカーに投入し、ディスパー〔特殊機化工業社製、Ｔ．Ｋ．ロボミックス  Ｔ．Ｋ．ホモディスパー２．５型〕を用い、３，０００ｒｐｍで５分間分散した。この分散液をポリプロピレン製フィルム（厚み４０μｍ）上に１２μｍの膜厚になるようにバーコータで塗布し、分光光度計〔日立製作所社製、Ｕ−３３００〕を用いて波長３００ｎｍと５００ｎｍの透過率を測定した。３００ｎｍの透過率が低いほど紫外線遮蔽能が優れていることを示し、５００ｎｍの透過率が高いほど透明性が優れていることを示す。
【００６７】
水分散性：
各実施例および比較例で得たシリカ被覆微粒子酸化チタン３５ｇと脱イオン水６５ｇの割合で混合し、２００ｍＬビーカーに投入し、ディスパー〔特殊機化工業社製の高速分散機、Ｔ．Ｋ．ロボミックス  Ｔ．Ｋ．ホモディスパー２．５型〕を用い、３，０００ｒｐｍで５分間分散した。この分散液の粘度をＢ型粘度計（ＢＲＯＯＫＦＩＥＬＤ社製、ＤＩＧＩＴＡＬ  ＶＩＳＣＯＭＥＴＥＲ  ＭＯＤＥＬ  ＤＶ−１＋）を用い、回転速度６ｒｐｍ、液温２５℃の条件下で測定した。この粘度値が低いほど、水への分散性が高いことを示す。
【００６８】
カルボキシビニルポリマー配合水溶液との適応性：
各実施例および比較例で得たシリカ被覆微粒子酸化チタンのカルボキシビニルポリマーとの適応性を以下のように評価した。
０．５質量％濃度のカルボキシビニルポリマー（グッドリッチケミカル社製のカーボポール９３４）水溶液を作製し、トリエタノールアミンでｐＨ３．０に調整したものと、同様にトリエタノールアミンでｐＨ６．５に調整したものとを準備した。
また、各実施例および比較例で得たシリカ被覆微粒子酸化チタン粉末と脱イオン水とを質量比１：４（２０％濃度）の割合で混合し、３分間超音波分散機にて分散した。
【００６９】
上記カルボキシビニルポリマー配合水溶液とシリカ被覆微粒子酸化チタン粉末分散液を質量比９５：５の割合で混合し、混合後の状態を目視で確認した。カルボキシビニルポリマーとの適応性の高いシリカ被覆微粒子酸化チタン粉末は、均一なスラリーを形成するが、カルボキシビニルポリマーとの適応性の低いシリカ被覆微粒子酸化チタン粉末は、均一に分散せず凝集物が認められた。
【００７０】
耐光性：
各実施例および比較例で得たシリカ被覆微粒子二酸化チタン３ｇと１，３−ブチレングリコール３ｇとをミキサー〔シンキー社製、ＡＲ−２５０〕にて５分間分散してペースト状にした。得られたペーストをホワイトボードの上におき、カバーガラスをのせた。このペーストの色調Ｌ０、ａ０、ｂ０を色彩色差計〔ミノルタ社製、ＣＲ−２００〕にて測定した。これを１時間日光暴露した後、再度、色調Ｌ１、ａ１、ｂ１を上記と同様な方法で測定した。そして、下記式にて変色度（△Ｅ）を求めた。△Ｅの数値が低いほど耐光性が優れていることを示す。
△Ｅ＝〔（Ｌ１−Ｌ０）２＋（ａ１−ａ０）２＋（ｂ１−ｂ０）２〕１／２
Ｌ０、ａ０、ｂ０  ：日光暴露前の色調
Ｌ１、ａ１、ｂ１  ：日光暴露後の色調
【００７１】
耐変色性：
各実施例および比較例で得たシリカ被覆微粒子酸化チタンを３ｇと、１質量％ビタミンＥ配合安息香酸アルキル（Ｃ１２−１５）（Ｆｉｎｅｔｘ社製、Ｆｉｎｓｏｌｖ  ＴＮ）４ｇをミキサー〔シンキー社製、ＡＲ−２５０〕にて５分間分散した。これらをホワイトボード上におき、カバーガラスをのせ、各試料のＬ、ａ、ｂを色彩色差計〔ミノルタ社製、  ＣＲ−２００〕で測定した。ブランクとして各実施例および比較例で得たシリカ被覆微粒子酸化チタン３ｇと安息香酸アルキル（Ｃ１２−１５）４ｇを同様の操作で分散し、同様の操作でＬ０、ａ０、ｂ０を測定した。そして、以下の式にて各試料の変色度（△Ｅ）を求めた。この△Ｅの数値が低いほど耐変色性は優れていることを示す。
△Ｅ＝〔（Ｌ−Ｌ０）２＋（ａ−ａ０）２＋（ｂ−ｂ０）２〕１／２
Ｌ、ａ、ｂ ：反応後の色調
Ｌ１、ａ１、ｂ１  ：ブランクの色調
【００７２】
粉末の感触：
紫外線遮蔽能と透明性試験にて作製した混合液を１０人のパネラーに塗り、官能試験により判定した。７人以上感触が良いと認めた場合は、感触が良好という評価をした。
【００７３】
上記紫外線遮蔽能、透明性、水分散性、カルボキシビニルポリマー配合水溶液との適応性（ｐＨ３．０の場合とｐＨ６．５の場合の両方）、耐光性、耐変色性および粉末の感触の評価結果を次の表１に示す。
【００７４】
【表１】
0004836232.tif 000002
＊１：  溶液が均一である＝○
部分的に凝集体が認められる＝△
凝集体が多く認められる＝×
＊２：７人以上のパネラーが感触が良いと認めた＝○      
３〜６人のパネラーが感触が良いと認めた＝△
０〜２人のパネラーが感触が良いと認めた＝×
【００７５】
表１に示すように、実施例１〜２のシリカ被覆微粒子酸化チタンは、比較例１〜４のシリカ被覆微粒子酸化チタンに比べて、水分散性を示す粘度が低く、水分散性が優れていた。
【００７６】
また、実施例１〜２のシリカ被覆微粒子酸化チタンは、表１に示すように、３００ｎｍの透過率が低く、Ａ領域での紫外線遮蔽能が優れており、また、透明性も高く、カルボキシビニルポリマー配合水溶液との適応性も良好で、耐光性を示す△Ｅ値や耐変色性を示す△Ｅ値が低く、耐光性、耐変色性が優れており、また、粉末の感触も良好であった。
【００７７】
実施例３
微粒子酸化亜鉛粉末〔テイカ社製ＭＺ−５００（商品名）：平均一次粒子径は２５ｎｍ〕１０００ｇを測りとったのち、これに水を加えて高速分散機（ディスパー）により攪拌混合して、微粒子酸化亜鉛濃度が１００ｇ／Ｌのスラリーを調製した。
【００７８】
上記スラリーを室温下で攪拌しながら、これにケイ酸ソーダ水溶液（ＳｉＯ２として２００ｇ／Ｌ濃度に調整済み）を１５０ｍｌ（基材の微粒子酸化亜鉛に対しＳｉＯ２として３質量％）添加した。ケイ酸ソーダ水溶液が添加される間、スラリーのｐＨが７〜８に保持されるよう塩酸を添加した。１５分間熟成した。
【００７９】
以後、実施例１のステップ３〜ステップ７と同様の操作を経由して、シリカ被覆微粒子酸化亜鉛を得た。
【００８０】
すなわち、上記熟成後のスラリーを濾過、水洗し、基材の微粒子酸化亜鉛の表面に、第１の層として、該基材に対してＳｉＯ２換算で３質量％の含水シリカ層が形成された微粒子酸化亜鉛を５０質量％含有する濾過ケーキを得た。このケーキを乾燥することなく、２，０６０ｇ計り取り、該ケーキにＩＰＡを５，０００ｇ加えたのち、攪拌機（ディスパー）で攪拌、混合し、スラリー化した。さらに、このスラリーに脱イオン水１，０００ｇとアンモニア水５０ｇを加え、さらに攪拌、混合してｐＨを１０〜１１にした。
【００８１】
上記のようにして得られたスラリーを、横型ビーズミル（ＤＹＮＯ−ＭＩＬＬ  ＥＣＯ−５、ウィリー・エ・バッコーフェン社製）に１５０ｍＬ／分で送液し、このスラリーを横型ビーズミル内で攪拌しながら、これに平均重合度が約５のテトラメトキシシランのオリゴマー〔ＭＫＣシリケートＭＳ５１（商品名）、三菱化学社製、分子量５００〜７００、ＳｉＯ２含有量５２質量％〕４２３ｇとＩＰＡ２１２ｇとを混合した液を、６時間かけて徐々に添加して、前記第１の層としての含水シリカ層上に、第２の層として、基材の微粒子酸化亜鉛に対してＳｉＯ２換算で２２質量％の含水シリカ層を形成した。このときの添加速度は１．７６ｇ／分であった。このようなテトラメトキシシランのオリゴマーの添加を行った後のスラリーは、著しい増粘や白濁化が認められなかった。次いで、上記スラリーを真空加熱式ニーダーに移し、加熱、減圧して、水とＩＰＡを留去した。その後、さらに１５０℃まで加熱し２時間その温度を保持してキュアリングを行った。
【００８２】
上記のようなキュアリングを経て得られた粉体をＪＯミル（ＳＫジェット・オー・ミル、セイシン企業社製）で粉砕して平均粒子径０．４μｍのシリカ被覆微粒子酸化亜鉛を得た。このシリカ被覆微粒子酸化亜鉛のシリカ被覆量は基材の微粒子酸化亜鉛に対してＳｉＯ２換算で２５質量％であった。また、この実施例３のシリカ被覆微粒子酸化亜鉛の水分散性は、後記の表２に示す粘度で、３０ｍＰａ・ｓであった。
【００８３】
上記実施例３で得たシリカ被覆微粒子酸化亜鉛１，０００ｇに脱イオン水１，３６９ｍＬと１，３−ブチレングリコール２６３ｇとパラオキシ安息香酸メチル２ｇを加え、プロペラミキサーで５分間攪拌後、スーパーアペックスミルに流速２００ｍＬ／分で６回通し、水分散体を調製した。この水分散体のシリカ被覆微粒子酸化亜鉛の濃度は約３８質量％と高濃度であったが、シリカ被覆微粒子酸化亜鉛の水分散性が優れているため、水分散体の調製は容易であり、また、粘度の上昇や凝集物の沈降も認められなかった。
【００８４】
実施例４
ケイ酸ソーダ水溶液の添加量を３００ｍＬ（基材の微粒子酸化亜鉛に対してＳｉＯ２換算で６質量％）に変え、平均重合度が約５のテトラメトキシシランのオリゴマーの添加量を３６５．４ｇに変え、ＩＰＡ量を１８０ｇに変えた以外は、実施例３と同様の処理を行って、シリカ被覆微粒子酸化亜鉛を得た。
【００８５】
この実施例４で得られたシリカ被覆微粒子酸化亜鉛の平均粒子径は０．４μｍであり、また、シリカ被覆量は微粒子酸化亜鉛に対してＳｉＯ２換算で２５質量％であった。
【００８６】
比較例５
ケイ酸ソーダ水溶液を添加せず、そのぶん、テトラメトキシシランのオリゴマーの添加量を増した以外は、実施例３と同様の処理を行った。この比較例５で得られたシリカ被覆微粒子酸化亜鉛の平均粒子径は０．４μｍであり、また、シリカ被覆量は基材の微粒子酸化亜鉛に対して理論上ＳｉＯ２換算で２５質量％であったが、現実の被覆量は２０質量％にすぎなかった。
【００８７】
比較例６
添加するテトラメトキシシランのオリゴマーを平均重合度が約３のもの〔ＭＫＣシリケートＭＳ４９（商品名）、三菱化学社製、分子量３５０〜４５０、ＳｉＯ２含有量５２質量％〕に変えた以外は、実施例３と同様の処理を行った。
【００８８】
比較例７
添加するテトラメトキシシランのオリゴマーを平均重合度が約１０のもの〔ＭＫＣシリケートＭＳ５６（商品名）、三菱化学社製、分子量１０５０〜１２５０、ＳｉＯ２含有量５２質量％〕に変えた以外は、実施例３と同様の処理を行った。
【００８９】
比較例８
平均重合度が約５のテトラメトキシシランのオリゴマーに代えてテトラエトキシシラン〔ＫＢＥ０４（商品名）、信越化学工業社製、分子量２０８．３〕を添加した以外は、実施例３と同様の処理を行った。
【００９０】
このようにして得られた実施例３〜４および比較例５〜８のシリカ被覆微粒子酸化亜鉛の紫外線遮蔽能、透明性、水分散性、カルボキシビニルポリマー配合水溶液との適応性、耐光性、耐変色性および粉末の感触を実施例１と同様に調べた。その結果を表２に示す。
【００９１】
【表２】
0004836232.tif 000003
【００９２】
表２に示すように、実施例３〜４のシリカ被覆微粒子酸化亜鉛は、比較例５〜８のシリカ被覆微粒子酸化亜鉛に比べて、水分散性を示す粘度が低く、水分散性が優れていた。
【００９３】
また、実施例３〜４のシリカ被覆微粒子酸化亜鉛は、表２に示すように、３００ｎｍの透過率が低く、Ａ領域での紫外線遮蔽能が優れており、また、透明性も高く、カルボキシビニルポリマー配合水溶液と適応性も良好で、耐光性を示す△Ｅ値や耐変色性を示す△Ｅ値が低く、耐光性、耐変色性が優れており、また、粉末の感触も良好であった。
【００９４】
実施例５および比較例９
つぎに、実施例１で製造したシリカ被覆微粒子酸化チタンと比較例１で製造したシリカ被覆微粒子酸化チタンを用い、表３に示す組成で、それぞれ、実施例５と比較例６の日焼け止め乳液を調製した。なお、各配合成分の配合量は質量％によるものであるが、表３では、配合量を示す数値のみを表示し、その単位の表示を省略している。また、実施例５の日焼け止め乳液の調製にあたって用いた実施例１のシリカ被覆微粒子酸化チタンと比較例９の日焼け止め乳液の調製にあたって用いた比較例１のシリカ被覆微粒子酸化チタン以外の配合成分については、その製造業者名、商品名、その役割ないし機能を、表３の後に示す。
【００９５】
【表３】
0004836232.tif 000004
【００９６】
水相Ａの調製にあたって用いるパラオキシ安息香酸メチルは上野製薬社製のメッキンス−Ｍであって防腐剤としての役割を果たすものであり、ブチレングリコールは協和発酵社製で保湿剤としての役割を果たすものである。また、水相Ｂの調製にあたって用いるカルボキシビニルポリマーは日光ケミカル社のカーボポール９４１で増粘剤としての役割を果たすものであり、トリエタノールアミンは片山化学社製であって中和剤としての役割を果たすものである。そして、油相Ｃの調製にあたって用いるＰＥＧ−１１メチルエーテルジメチコンは信越化学社製のＫＦ−６０１８であって乳化剤としての役割を果たすものであり、ジメチコンは信越化学工業社製のＫＦ９６−１０ｃｓであって油分として用いられているものであり、カプリルカプリン酸トリグリセライドは花王社製のココナードＭＴであって、これも油分として用いられているものである。フェノキシエタノールはライオン社製で防腐剤としての役割を果たすものである。
【００９７】
上記表３に示す日焼け止め乳液の調製は、以下に示す（１）〜（６）のステップを経由して行われる。
（１）まず、油相Ｃの成分を均一に分散させて、温度を７８℃に保つ。
（２）水相Ｂの成分中のカルボキシビニルポリマーをイオン交換水に均一に分散させ、そこにトリエタノールアミンを添加して攪拌する。
（３）水相Ａの成分を均一に分散させて、これに水相Ｂを加え攪拌する。
（４）ついで、上記水相Ａと水相Ｂとの混合物に油相Ｃをゆっくりと添加する。
（５）添加後、ホモミキサーを２５００ｒｐｍで１０分間作動させる。
（６）アンカーに切り替え３０℃になるまで冷却攪拌する。
【００９８】
実施例１のシリカ被覆微粒子酸化チタンを用い、上記（１）〜（６）のステップを経て調製した実施例５の日焼け止め乳液は、該乳液中に未分散の粉末がなく、また、皮膚に塗布したときの感触も良好であったが、これに対して、従来のシリカ被覆微粒子酸化チタンに相当する比較例１のシリカ被覆微粒子酸化チタンを用いて調製した比較例９の日焼け止め乳液では、ステップ（３）の水相Ａと水相Ｂとを混ぜる段階で粉末が均一に分散せず、また、調製後の日焼け止め乳液中にも未分散の大きな凝集体が目立ち、皮膚に塗布した時の感触もざらついて悪いものであった。